(57)【特許請求の範囲】
【請求項１】
下記化学式１’で示すメタロセン化合物：
【化２２】
0006272477.tif 000025
前記化学式１’において、
Ａは、Ｃ１〜Ｃ２０のアルキル基であり；
Ｄは−Ｏ−であり；
ＬはＣ１〜Ｃ１０の直鎖もしくは分枝鎖のアルキレン基であり；
Ｑは、Ｃ１〜Ｃ２０のアルキル基であり；
Ｘ1およびＸ2は互いに同一または異なり、それぞれ独立に、ハロゲンであり；
Ｒ8およびＲ8’は互いに同一または異なり、それぞれ独立に、Ｃ１〜Ｃ２０のアルキル基であり、
Ｒ5およびＲ5’は互いに同一または異なり、Ｃ１〜Ｃ２０のアルキル基、Ｃ１〜Ｃ２０のアルキルシリル基、Ｃ１〜Ｃ２０のシリルアルキル基、またはＣ６〜Ｃ２０のアリール基である。
【請求項２】
Ｒ8およびＲ8’は、それぞれ独立に、メチル基、エチル基、プロピル基、イソプロピル基、ｎ−ブチル基、ｔｅｒｔ−ブチル基、ペンチル基、ヘキシル基、ヘプチル基、またはオクチル基であり、
Ｒ5およびＲ5’は、それぞれ独立に、メチル基、エチル基、プロピル基、イソプロピル基、ｎ−ブチル基、ｔｅｒｔ−ブチル基、ペンチル基、ヘキシル基、ヘプチル基、オクチル基、フェニル基、トリメチルシリル、トリエチルシリル、トリプロピルシリル、トリブチルシリル基、トリイソプロピルシリル、またはトリメチルシリルメチル基である請求項１に記載のメタロセン化合物。
【請求項３】
前記化学式１’のＬは、Ｃ４〜Ｃ８の直鎖もしくは分枝鎖のアルキレン基である請求項１または２に記載のメタロセン化合物。
【請求項４】
前記化学式１’のＡは、メチル基、エチル基、プロピル基、イソプロピル基、ｎ−ブチル基、またはｔｅｒｔ−ブチル基である請求項１〜３のいずれか一項に記載のメタロセン化合物。
【請求項５】
前記化学式１’で示す化合物は、下記構造式のうちの１つである請求項１〜４のいずれか一項に記載のメタロセン化合物。
【化２３】
0006272477.tif 000026
【化２４】
0006272477.tif 000027
【化２５】
0006272477.tif 000028
【請求項６】
請求項１〜５のいずれか１項に記載のメタロセン化合物を含む触媒組成物。
【請求項７】
前記触媒組成物は、下記化学式３、化学式４、または化学式５で示す助触媒化合物のうちの１種以上を含む請求項６に記載の触媒組成物：
［化学式３］
−［Ａｌ（Ｒ１０）−Ｏ］n−
前記化学式３において、
Ｒ１０は互いに同一または異なっていてもよく、それぞれ独立に、ハロゲン；炭素数１〜２０の炭化水素；またはハロゲンで置換された炭素数１〜２０の炭化水素であり；
ｎは２以上の整数であり；
［化学式４］
Ｊ（Ｒ１０）3
前記化学式４において、
Ｒ１０は前記化学式３で定義された通りであり；
Ｊはアルミニウムまたはボロンであり；
［化学式５］
［Ｅ−Ｈ］+［ＺＡ’4］-または［Ｅ］+［ＺＡ’4］-
前記化学式５において、
Ｅは中性または陽イオン性ルイス酸であり；
Ｈは水素原子であり；
Ｚは１３族元素であり；
Ａ’は互いに同一または異なっていてもよく、それぞれ独立に、１以上の水素原子が、ハロゲン、炭素数１〜２０の炭化水素、アルコキシまたはフェノキシで置換もしくは非置換の炭素数６〜２０のアリール基または炭素数１〜２０のアルキル基である。
【請求項８】
前記触媒組成物は、担体に担持された形態である請求項７に記載の触媒組成物。
【請求項９】
前記担体は、シリカ、シリカ−アルミナ、およびシリカ−マグネシアからなる群より選択される１種以上である請求項８に記載の触媒組成物。
【請求項１０】
請求項７〜９のいずれか一項に記載の触媒組成物の存在下、オレフィン系単量体を重合する段階を含むオレフィン系重合体の製造方法。
【請求項１１】
前記重合は、溶液重合工程、スラリー工程、または気相工程によって行われる請求項１０に記載のオレフィン系重合体の製造方法。
【請求項１２】
前記オレフィン系単量体は、エチレン、プロピレン、１−ブテン、１−ペンテン、４−メチル−１−ペンテン、１−ヘキセン、１−ヘプテン、１−オクテン、１−デセン、１−ウンデセン、１−ドデセン、１−テトラデセン、１−ヘキサデセン、および１−エイコセンからなる群より選択される１種以上である請求項１０または１１に記載のオレフィン系重合体の製造方法。
【発明の詳細な説明】
【技術分野】
【０００１】
本発明は、新規なメタロセン化合物、これを含む触媒組成物およびこれを用いるオレフィン系重合体の製造方法に関する。本出願は、２０１３年８月１日付で韓国特許庁に提出された韓国特許出願第１０−２０１３−００９１６２４号の出願日の利益を主張し、その内容の全ては本明細書に含まれる。
【背景技術】
【０００２】
ダウ（Ｄｏｗ）社が１９９０年代初めに［Ｍｅ2Ｓｉ（Ｍｅ4Ｃ5）ＮｔＢｕ］ＴｉＣｌ2（Ｃｏｎｓｔｒａｉｎｅｄ−Ｇｅｏｍｅｔｒｙ  Ｃａｔａｌｙｓｔ、以下、ＣＧＣと略称する）を発表したが（米国特許登録第５，０６４，８０２号、特許文献１）、エチレンとアルファ−オレフィンとの共重合反応において、前記ＣＧＣが既存まで知られていたメタロセン触媒に比べて優れる側面は、大きく次のような２つにまとめられる。（１）高い重合温度でも高い活性度を示しながら高分子量の重合体を生成し、（２）１−ヘキセンおよび１−オクテンのような立体的障害の大きいアルファ−オレフィンの共重合性にも非常に優れるという点である。その他にも、重合反応時、ＣＧＣの様々な特性が次第に知られるにつれ、その誘導体を合成して重合触媒として使用しようとする努力が学界および産業界で活発に行われた。
【０００３】
リガンドとしてシクロペンタジエニル基を１個または２個持っている４族遷移金属化合物をメチルアルミノキサンやボロン化合物で活性化させて、オレフィン重合の触媒として用いることができる。このような触媒は、従来のチーグラー・ナッタ触媒が実現できない独特の特性を示す。
【０００４】
つまり、このような触媒を用いて得られた重合体は、分子量分布が狭く、アルファオレフィンやサイクリックオレフィンのような第２単量体に対する反応性がより良く、重合体の第２単量体分布も均一である。また、メタロセン触媒内のシクロペンタジエニルリガンドの置換体を変化させることによって、アルファオレフィンを重合する時、高分子の立体選択性を調節することができ、エチレンと他のオレフィンとを共重合する時、共重合程度、分子量、および第２単量体分布などを容易に調節することができる。
【０００５】
一方、メタロセン触媒は、従来のチーグラー・ナッタ触媒に比べて価格が高いため、活性が良くてこそ経済的な価値がある。第２単量体に対する反応性が良ければ、少量の第２単量体の投入でも第２単量体の多く入った重合体が得られるという利点がある。
【０００６】
多くの研究者らが多様な触媒を研究した結果、一般にブリッジされた触媒が第２単量体に対して反応性が良いことが判明した。これまで研究されたブリッジされた触媒は、ブリッジ形態によって、大きく３つに分類される。一つ目は、アルキルハライドのような親電子体とインデンやフルオレンなどとの反応によって２個のシクロペンタジエニルリガンドがアルキレンジブリッジで連結された触媒であり、二つ目は、−ＳｉＲ2−によって連結されたシリコンブリッジされた触媒、および三つ目は、フルベンとインデンやフルオレンなどとの反応から得られたメチレンブリッジされた触媒がそれである。
【０００７】
しかし、前記試みの中で実際に商業工場に適用されている触媒は少数であり、より向上した重合性能を示す触媒の製造が依然として要求される。
【先行技術文献】
【特許文献】
【０００８】
【特許文献１】米国特許第５，０６４，８０２号明細書
【発明の概要】
【発明が解決しようとする課題】
【０００９】
上記の従来技術の問題を解決するために、本発明は、活性に優れ、高分子量のオレフィン系重合体を生成することのできるメタロセン化合物、これを含む触媒組成物、これを用いるオレフィン系重合体の製造方法およびこれを用いて製造されたオレフィン系重合体を提供する。
【００１０】
特に、担体に担持の際にも高い重合活性を示し、水素反応性が低くて、水素が存在する状況でも高い活性が維持され、超高分子量のオレフィン系重合体を重合することのできるメタロセン化合物、これを含む触媒組成物、これを用いるオレフィン系重合体の製造方法およびこれを用いて製造されたオレフィン系重合体を提供する。
【課題を解決するための手段】
【００１１】
本発明は、下記化学式１で示すメタロセン化合物を提供する。
【００１２】
【化１】
0006272477.tif 000002
【００１３】
前記化学式１において、
Ａは水素、ハロゲン、Ｃ１〜Ｃ２０のアルキル基、Ｃ２〜Ｃ２０のアルケニル基、Ｃ６〜Ｃ２０のアリール基、Ｃ７〜Ｃ２０のアルキルアリール基、Ｃ７〜Ｃ２０のアリールアルキル基、Ｃ１〜Ｃ２０のアルコキシ基、Ｃ２〜Ｃ２０のアルコキシアルキル基、Ｃ３〜Ｃ２０のヘテロシクロアルキル基、またはＣ５〜Ｃ２０のヘテロアリール基であり；
Ｄは−Ｏ−、−Ｓ−、−Ｎ（Ｒ）−、または−Ｓｉ（Ｒ）（Ｒ’）−であり、ここで、ＲおよびＲ’は互いに同一または異なり、それぞれ独立に、水素、ハロゲン、Ｃ１〜Ｃ２０のアルキル基、Ｃ２〜Ｃ２０のアルケニル基、またはＣ６〜Ｃ２０のアリール基であり；
ＬはＣ１〜Ｃ１０の直鎖もしくは分枝鎖のアルキレン基であり；
Ｂは炭素、シリコン、またはゲルマニウムであり；
Ｑは水素、ハロゲン、Ｃ１〜Ｃ２０のアルキル基、Ｃ２〜Ｃ２０のアルケニル基、Ｃ６〜Ｃ２０のアリール基、Ｃ７〜Ｃ２０のアルキルアリール基、またはＣ７〜Ｃ２０のアリールアルキル基であり；
Ｍは４族遷移金属であり；
Ｘ1およびＸ2は互いに同一または異なり、それぞれ独立に、ハロゲン、Ｃ１〜Ｃ２０のアルキル基、Ｃ２〜Ｃ２０のアルケニル基、Ｃ６〜Ｃ２０のアリール基、ニトロ基、アミド基、Ｃ１〜Ｃ２０のアルキルシリル基、Ｃ１〜Ｃ２０のアルコキシ基、またはＣ１〜Ｃ２０のスルホネート基であり；
Ｃ1およびＣ2は互いに同一または異なり、それぞれ独立に、下記化学式２ａまたは化学式２ｂのうちの１つで示す：
【００１４】
【化２】
0006272477.tif 000003
【００１５】
【化３】
0006272477.tif 000004
【００１６】
前記化学式２ａおよび２ｂにおいて、Ｒ1〜Ｒ9およびＲ1’〜Ｒ9’は互いに同一または異なり、それぞれ独立に、水素、ハロゲン、Ｃ１〜Ｃ２０のアルキル基、Ｃ２〜Ｃ２０のアルケニル基、Ｃ１〜Ｃ２０のアルキルシリル基、Ｃ１〜Ｃ２０のシリルアルキル基、Ｃ１〜Ｃ２０のアルコキシシリル基、Ｃ１〜Ｃ２０のアルコキシ基、Ｃ６〜Ｃ２０のアリール基、Ｃ７〜Ｃ２０のアルキルアリール基、またはＣ７〜Ｃ２０のアリールアルキル基である。
【００１７】
また、本発明は、前記メタロセン化合物を含む触媒組成物を提供する。
【００１８】
さらに、本発明は、前記触媒組成物の存在下、オレフィン系単量体を重合する段階を含むオレフィン系重合体の製造方法を提供する。
【００１９】
また、本発明は、前記製造方法により製造されたオレフィン系重合体を提供する。
【発明の効果】
【００２０】
本発明に係るメタロセン化合物またはこれを含む触媒組成物は、オレフィン系重合体の製造時に使用可能であり、活性に優れ、高分子量のオレフィン系重合体を製造することができる。
【００２１】
特に、本発明に係るメタロセン化合物を用いると、担体に担持の際にも高い重合活性を示し、水素反応性が低くて、水素が存在する状況でも高い活性が維持され、超高分子量のオレフィン系重合体を重合することができる。
【００２２】
また、触媒の寿命（ｌｉｆｅ  ｔｉｍｅ）が長く、反応器内の長い滞留時間でも活性が維持できる。
【発明を実施するための形態】
【００２３】
本発明において、第１、第２などの用語は多様な構成要素を説明するのに使われ、前記用語は１つの構成要素を他の構成要素から区別する目的でのみ使われる。
【００２４】
また、本明細書で使われる用語は単に例示的な実施形態を説明するために使われたものであり、本発明を限定しようとする意図ではない。単数の表現は文脈上明らかに異なって意味しない限り、複数の表現を含む。本明細書において、「含む」、「備える」または「有する」などの用語は、実施された特徴、数字、段階、構成要素、またはこれらを組み合わせたものが存在することを指定しようとするものであり、１つまたはそれ以上の他の特徴や数字、段階、構成要素、またはこれらを組み合わせたものの存在または付加の可能性を予め排除しないことが理解されなければならない。
【００２５】
さらに、本発明において、各層または要素が各層または要素の「上に」形成されると言及された場合には、各層または要素が直接各層または要素の上に形成されることを意味したり、他の層または要素が各層の間、対象体、基材上に追加的に形成され得ることを意味する。
【００２６】
本発明は、多様な変更が加えられて様々な形態を有し得るので、特定の実施形態を例示して下記に詳細に説明する。しかし、これは、本発明を特定の開示形態に対して限定しようとするものではなく、本発明の思想および技術範囲に含まれる全ての変更、均等物または代替物を含むことが理解されなければならない。
【００２７】
以下、本発明をより詳細に説明する。
【００２８】
本発明に係るメタロセン化合物は、下記化学式１で示すことを特徴とする。
【００２９】
【化４】
0006272477.tif 000005
【００３０】
前記化学式１において、
Ａは水素、ハロゲン、Ｃ１〜Ｃ２０のアルキル基、Ｃ２〜Ｃ２０のアルケニル基、Ｃ６〜Ｃ２０のアリール基、Ｃ７〜Ｃ２０のアルキルアリール基、Ｃ７〜Ｃ２０のアリールアルキル基、Ｃ１〜Ｃ２０のアルコキシ基、Ｃ２〜Ｃ２０のアルコキシアルキル基、Ｃ３〜Ｃ２０のヘテロシクロアルキル基、またはＣ５〜Ｃ２０のヘテロアリール基であり；
Ｄは−Ｏ−、−Ｓ−、−Ｎ（Ｒ）−、または−Ｓｉ（Ｒ）（Ｒ’）−であり、ここで、ＲおよびＲ’は互いに同一または異なり、それぞれ独立に、水素、ハロゲン、Ｃ１〜Ｃ２０のアルキル基、Ｃ２〜Ｃ２０のアルケニル基、またはＣ６〜Ｃ２０のアリール基であり；
ＬはＣ１〜Ｃ１０の直鎖もしくは分枝鎖のアルキレン基であり；
Ｂは炭素、シリコン、またはゲルマニウムであり；
Ｑは水素、ハロゲン、Ｃ１〜Ｃ２０のアルキル基、Ｃ２〜Ｃ２０のアルケニル基、Ｃ６〜Ｃ２０のアリール基、Ｃ７〜Ｃ２０のアルキルアリール基、またはＣ７〜Ｃ２０のアリールアルキル基であり；
Ｍは４族遷移金属であり；
Ｘ1およびＸ2は互いに同一または異なり、それぞれ独立に、ハロゲン、Ｃ１〜Ｃ２０のアルキル基、Ｃ２〜Ｃ２０のアルケニル基、Ｃ６〜Ｃ２０のアリール基、ニトロ基、アミド基、Ｃ１〜Ｃ２０のアルキルシリル基、Ｃ１〜Ｃ２０のアルコキシ基、またはＣ１〜Ｃ２０のスルホネート基であり；
Ｃ1およびＣ2は互いに同一または異なり、それぞれ独立に、下記化学式２ａまたは化学式２ｂのうちの１つで示す：
【００３１】
【化５】
0006272477.tif 000006
【００３２】
【化６】
0006272477.tif 000007
【００３３】
前記化学式２ａおよび２ｂにおいて、Ｒ1〜Ｒ9およびＲ1’〜Ｒ9’は互いに同一または異なり、それぞれ独立に、水素、ハロゲン、Ｃ１〜Ｃ２０のアルキル基、Ｃ２〜Ｃ２０のアルケニル基、Ｃ１〜Ｃ２０のアルキルシリル基、Ｃ１〜Ｃ２０のシリルアルキル基、Ｃ１〜Ｃ２０のアルコキシシリル基、Ｃ１〜Ｃ２０のアルコキシ基、Ｃ６〜Ｃ２０のアリール基、Ｃ７〜Ｃ２０のアルキルアリール基、またはＣ７〜Ｃ２０のアリールアルキル基である。
【００３４】
本発明に係るメタロセン化合物において、前記化学式１の置換基をより具体的に説明すれば下記の通りである。
【００３５】
前記Ｃ１〜Ｃ２０のアルキル基としては、直鎖もしくは分枝鎖のアルキル基を含み、具体的には、メチル基、エチル基、プロピル基、イソプロピル基、ｎ−ブチル基、ｔｅｒｔ−ブチル基、ペンチル基、ヘキシル基、ヘプチル基、オクチル基などが挙げられるが、これらにのみ限定されるものではない。
【００３６】
前記Ｃ２〜Ｃ２０のアルケニル基としては、直鎖もしくは分枝鎖のアルケニル基を含み、具体的には、アリル基、エテニル基、プロペニル基、ブテニル基、ペンテニル基などが挙げられるが、これらにのみ限定されるものではない。
【００３７】
前記Ｃ６〜Ｃ２０のアリール基としては、単環または縮合環のアリール基を含み、具体的には、フェニル基、ビフェニル基、ナフチル基、フェナントレニル基、フルオレニル基などが挙げられるが、これらにのみ限定されるものではない。
【００３８】
前記Ｃ５〜Ｃ２０のヘテロアリール基としては、単環または縮合環のヘテロアリール基を含み、カルバゾリル基、ピリジル基、キノリン基、イソキノリン基、チオフェニル基、フラニル基、イミダゾール基、オキサゾリル基、チアゾリル基、トリアジン基、テトラヒドロピラニル基、テトラヒドロフラニル基などが挙げられるが、これらにのみ限定されるものではない。
【００３９】
前記Ｃ１〜Ｃ２０のアルコキシ基としては、メトキシ基、エトキシ基、フェニルオキシ基、シクロヘキシルオキシ基などが挙げられるが、これらにのみ限定されるものではない。
【００４０】
前記４族遷移金属としては、チタニウム、ジルコニウム、ハフニウムなどが挙げられるが、これらにのみ限定されるものではない。
【００４１】
本発明に係るメタロセン化合物において、前記化学式２ａおよび２ｂのＲ1〜Ｒ9およびＲ1’〜Ｒ9’はそれぞれ独立に、水素、メチル基、エチル基、プロピル基、イソプロピル基、ｎ−ブチル基、ｔｅｒｔ−ブチル基、ペンチル基、ヘキシル基、ヘプチル基、オクチル基、フェニル基、ハロゲン、トリメチルシリル、トリエチルシリル、トリプロピルシリル、トリブチルシリル基、トリイソプロピルシリル、トリメチルシリルメチル基、メトキシ基、またはエトキシ基であることがより好ましいが、これらにのみ限定されるものではない。
【００４２】
本発明に係るメタロセン化合物において、前記化学式１のＬは、Ｃ４〜Ｃ８の直鎖もしくは分枝鎖のアルキレン基であることがより好ましいが、これにのみ限定されるものではない。また、前記アルキレン基は、Ｃ１〜Ｃ２０のアルキル基、Ｃ２〜Ｃ２０のアルケニル基、またはＣ６〜Ｃ２０のアリール基で置換もしくは非置換であってもよい。
【００４３】
本発明に係るメタロセン化合物において、前記化学式１のＡは、水素、メチル基、エチル基、プロピル基、イソプロピル基、ｎ−ブチル基、ｔｅｒｔ−ブチル基、メトキシメチル基、ｔｅｒｔ−ブトキシメチル基、１−エトキシエチル基、１−メチル−１−メトキシエチル基、テトラヒドロピラニル基、またはテトラヒドロフラニル基であることが好ましいが、これらにのみ限定されるものではない。
【００４４】
本発明に係るメタロセン化合物において、前記化学式１のＢは、シリコンであることが好ましいが、これにのみ限定されるものではない。
【００４５】
本発明の一実施形態によれば、前記化学式２ａで示す化合物の具体例としては、下記構造式のうちの１つで示す化合物が挙げられるが、本発明がこれにのみ限定されるものではない。
【００４６】
【化７】
0006272477.tif 000008
【００４７】
【化８】
0006272477.tif 000009
【００４８】
本発明の一実施形態によれば、前記化学式２ｂで示す化合物の具体例としては、下記構造式のうちの１つで示す化合物が挙げられるが、本発明がこれにのみ限定されるものではない。
【００４９】
【化９】
0006272477.tif 000010
【００５０】
【化１０】
0006272477.tif 000011
【００５１】
本発明の一実施形態によれば、前記化学式１で示す本発明のメタロセン化合物の具体例としては、下記構造式のうちの１つで示す化合物が挙げられるが、これにのみ限定されるものではない。
【００５２】
【化１１】
0006272477.tif 000012
【００５３】
【化１２】
0006272477.tif 000013
【００５４】
【化１３】
0006272477.tif 000014
【００５５】
本発明に係るメタロセン化合物は、活性に優れ、高分子量のオレフィン系重合体を重合することができる。特に、担体に担持して使用する場合にも高い重合活性を示すことができる。したがって、担持触媒としての使用時、超高分子量のオレフィン系重合体を製造することができる。
【００５６】
より具体的には、本発明に係るメタロセン化合物は、リガンド構造にルイス塩基として作用し得る非共有電子対を有することによって、担体のルイス酸特性を有する表面に効率的に担持されて担持の際にも高い重合活性を示す。また、電子的に豊富なインデノインドール基を含むことによって活性が高く、適切な立体障害とリガンドの電子的な効果によって水素反応性が低いだけでなく、水素が存在する状況でも高い活性が維持される。さらに、インデノインドール誘導体の窒素原子が成長する高分子鎖のｂｅｔａ−ｈｙｄｒｏｇｅｎを水素結合によって安定化させてｂｅｔａ−ｈｙｄｒｏｇｅｎ  ｅｌｉｍｉｎａｔｉｏｎを抑制し、超高分子量のオレフィン系重合体を重合することができる。
【００５７】
前記化学式１のメタロセン化合物は、インデノインドール誘導体（Ｃ１、Ｃ２）をブリッジ化合物で連結してリガンド化合物として製造した後、金属前駆体化合物を投入してメタレーション（ｍｅｔａｌｌａｔｉｏｎ）を行うことによって得られるが、これに制限されるわけではない。
【００５８】
より具体的には、例えば、インデノインドール誘導体（Ｃ１、Ｃ２）をｎ−ＢｕＬｉのような有機リチウム化合物と反応させてリチウム塩を製造し、これにブリッジ化合物のハロゲン化化合物を混合した後、これら混合物を反応させてリガンド化合物を製造する。前記リガンド化合物またはそのリチウム塩と金属前駆体化合物を混合し、反応が完了するまで約１２時間〜約２４時間前後で反応させた後、反応物をろ過および減圧下で乾燥することによって、前記化学式１で示すメタロセン化合物を得ることができる。
【００５９】
本発明に係るメタロセン化合物の製造方法は、後述する実施例に具体的に記載する。
【００６０】
また、本発明は、前記メタロセン化合物を含む触媒組成物を提供する。
【００６１】
本発明に係る触媒組成物は、前記メタロセン化合物のほか、下記化学式３、化学式４、または化学式５で示す助触媒化合物のうちの１種以上を追加的に含んでもよい。
【００６２】
【化１４】
0006272477.tif 000015
【００６３】
前記化学式３において、
Ｒ１０は互いに同一または異なっていてもよく、それぞれ独立に、ハロゲン；炭素数１〜２０の炭化水素；またはハロゲンで置換された炭素数１〜２０の炭化水素であり；
ｎは２以上の整数であり；
【００６４】
【化１５】
0006272477.tif 000016
【００６５】
前記化学式４において、
Ｒ１０は前記化学式３で定義された通りであり；
Ｊはアルミニウムまたはボロンであり；
【００６６】
【化１６】
0006272477.tif 000017
【００６７】
前記化学式５において、
Ｅは中性または陽イオン性ルイス酸であり；
Ｈは水素原子であり；
Ｚは１３族元素であり；
Ａ’は互いに同一または異なっていてもよく、それぞれ独立に、１以上の水素原子が、ハロゲン、炭素数１〜２０の炭化水素、アルコキシまたはフェノキシで置換もしくは非置換の炭素数６〜２０のアリール基または炭素数１〜２０のアルキル基である。
【００６８】
前記化学式３で示す化合物の例としては、メチルアルミノキサン、エチルアルミノキサン、イソブチルアルミノキサン、ブチルアルミノキサンなどがあり、より好ましい化合物は、メチルアルミノキサンである。
【００６９】
前記化学式４で示す化合物の例としては、トリメチルアルミニウム、トリエチルアルミニウム、トリイソブチルアルミニウム、トリプロピルアルミニウム、トリブチルアルミニウム、ジメチルクロロアルミニウム、トリイソプロピルアルミニウム、トリ−ｓ−ブチルアルミニウム、トリシクロペンチルアルミニウム、トリペンチルアルミニウム、トリイソペンチルアルミニウム、トリヘキシルアルミニウム、トリオクチルアルミニウム、エチルジメチルアルミニウム、メチルジエチルアルミニウム、トリフェニルアルミニウム、トリ−ｐ−トリルアルミニウム、ジメチルアルミニウムメトキシド、ジメチルアルミニウムエトキシド、トリメチルボロン、トリエチルボロン、トリイソブチルボロン、トリプロピルボロン、トリブチルボロンなどが含まれ、より好ましい化合物は、トリメチルアルミニウム、トリエチルアルミニウム、トリイソブチルアルミニウムの中から選択される。
【００７０】
前記化学式５で示す化合物の例としては、トリエチルアンモニウムテトラフェニルボロン、トリブチルアンモニウムテトラフェニルボロン、トリメチルアンモニウムテトラフェニルボロン、トリプロピルアンモニウムテトラフェニルボロン、トリメチルアンモニウムテトラ（ｐ−トリル）ボロン、トリメチルアンモニウムテトラ（ｏ，ｐ−ジメチルフェニル）ボロン、トリブチルアンモニウムテトラ（ｐ−トリフルオロメチルフェニル）ボロン、トリメチルアンモニウムテトラ（ｐ−トリフルオロメチルフェニル）ボロン、トリブチルアンモニウムテトラペンタフルオロフェニルボロン、Ｎ，Ｎ−ジエチルアニリニウムテトラフェニルボロン、Ｎ，Ｎ−ジエチルアニリニウムテトラペンタフルオロフェニルボロン、ジエチルアンモニウムテトラペンタフルオロフェニルボロン、トリフェニルホスホニウムテトラフェニルボロン、トリメチルホスホニウムテトラフェニルボロン、トリエチルアンモニウムテトラフェニルアルミニウム、トリブチルアンモニウムテトラフェニルアルミニウム、トリメチルアンモニウムテトラフェニルアルミニウム、トリプロピルアンモニウムテトラフェニルアルミニウム、トリメチルアンモニウムテトラ（ｐ−トリル）アルミニウム、トリプロピルアンモニウムテトラ（ｐ−トリル）アルミニウム、トリエチルアンモニウムテトラ（ｏ，ｐ−ジメチルフェニル）アルミニウム、トリブチルアンモニウムテトラ（ｐ−トリフルオロメチルフェニル）アルミニウム、トリメチルアンモニウムテトラ（ｐ−トリフルオロメチルフェニル）アルミニウム、トリブチルアンモニウムテトラペンタフルオロフェニルアルミニウム、Ｎ，Ｎ−ジエチルアニリニウムテトラフェニルアルミニウム、Ｎ，Ｎ−ジエチルアニリニウムテトラペンタフルオロフェニルアルミニウム、ジエチルアンモニウムテトラペンタテトラフェニルアルミニウム、トリフェニルホスホニウムテトラフェニルアルミニウム、トリメチルホスホニウムテトラフェニルアルミニウム、トリプロピルアンモニウムテトラ（ｐ−トリル）ボロン、トリエチルアンモニウムテトラ（ｏ，ｐ−ジメチルフェニル）ボロン、トリブチルアンモニウムテトラ（ｐ−トリフルオロメチルフェニル）ボロン、トリフェニルカルボニウムテトラ（ｐ−トリフルオロメチルフェニル）ボロン、トリフェニルカルボニウムテトラペンタフルオロフェニルボロンなどがある。
【００７１】
好ましくは、アルモキサンが用いられ、より好ましくは、アルキルアルモキサンのメチルアルモキサン（ＭＡＯ）である。
【００７２】
本発明に係る触媒組成物は、第一の方法として、１）前記化学式１で示すメタロセン化合物と、前記化学式３または化学式４で示す化合物とを接触させて混合物を得る段階と、２）前記混合物に、前記化学式５で示す化合物を添加する段階とを含む方法で製造できる。
【００７３】
また、本発明に係る触媒組成物は、第二の方法として、前記化学式１で示すメタロセン化合物と、前記化学式３で示す化合物とを接触させる方法で製造できる。
【００７４】
前記触媒組成物の製造方法のうち、第一の方法の場合に、前記化学式１で示すメタロセン化合物／前記化学式３または化学式４で示す化合物のモル比率は、１／５，０００〜１／２が好ましく、より好ましくは１／１，０００〜１／１０であり、最も好ましくは１／５００〜１／２０である。前記化学式１で示すメタロセン化合物／前記化学式３または化学式４で示す化合物のモル比率が１／２を超える場合には、アルキル化剤の量が少なすぎて金属化合物のアルキル化が完全に進行しない問題があり、モル比率が１／５，０００未満の場合には、金属化合物のアルキル化は行われるものの、残っている過剰のアルキル化剤と前記化学式５の活性化剤との間の副反応によってアルキル化された金属化合物の活性化が完全に行われない問題がある。また、前記化学式１で示すメタロセン化合物／前記化学式５で示す化合物のモル比率は、１／２５〜１が好ましく、より好ましくは１／１０〜１であり、最も好ましくは１／５〜１である。前記化学式１で示すメタロセン化合物／前記化学式５で示す化合物のモル比率が１を超える場合には、活性化剤の量が相対的に少なくて金属化合物の活性化が完全に行われず、生成される触媒組成物の活性度が低下する問題があり、モル比率が１／２５未満の場合には、金属化合物の活性化が完全に行われるものの、残っている過剰の活性化剤によって触媒組成物の単価が経済的でなかったり、生成される高分子の純度が低下する問題がある。
【００７５】
前記触媒組成物の製造方法のうち、第二の方法の場合に、前記化学式１で示すメタロセン化合物／化学式３で示す化合物のモル比率は、１／１０，０００〜１／１０が好ましく、より好ましくは１／５，０００〜１／１００であり、最も好ましくは１／３，０００〜１／５００である。前記モル比率が１／１０を超える場合には、活性化剤の量が相対的に少なくて金属化合物の活性化が完全に行われず、生成される触媒組成物の活性度が低下する問題があり、１／１０，０００未満の場合には、金属化合物の活性化が完全に行われるものの、残っている過剰の活性化剤によって触媒組成物の単価が経済的でなかったり、生成される高分子の純度が低下する問題がある。
【００７６】
前記触媒組成物の製造時に、反応溶媒として、ペンタン、ヘキサン、ヘプタンなどのような炭化水素系溶媒、またはベンゼン、トルエンなどのような芳香族系溶媒が用いられる。また、前記メタロセン化合物と助触媒化合物は、シリカやアルミナに担持された形態で用いてもよい。
【００７７】
前記メタロセン化合物と助触媒化合物を担持された形態で用いる時、担体１００重量部に対して、前記メタロセン化合物は約０．５〜約２０重量部、助触媒は約１〜約１，０００重量部含まれる。好ましくは、前記担体１００重量部に対して、前記メタロセン化合物は約１〜約１５重量部、助触媒は約１０〜約５００重量部含まれてもよく、最も好ましくは、前記担体１００重量部に対して、前記メタロセン化合物は約１〜約１００重量部、助触媒は約４０〜約１５０重量部含まれてもよい。
【００７８】
一方、この時、担体は、通常担持触媒に使用される金属、金属塩または金属酸化物の種類であればその構成の限定がない。具体的には、シリカ、シリカ−アルミナ、およびシリカ−マグネシアからなる群より選択されたいずれか１つの担体を含む形態であってもよい。前記担体は、高温で乾燥すればよく、これらは通常、Ｎａ2Ｏ、Ｋ2ＣＯ3、ＢａＳＯ4、およびＭｇ（ＮＯ3）2などのような金属の酸化物、炭酸塩、硫酸塩、または硝酸塩成分を含むことができる。
【００７９】
前記担体表面のヒドロキシ基（−ＯＨ）の量は、可能であれば少ないほど良いが、すべてのヒドロキシ基を除去することは現実的に難しい。前記ヒドロキシ基の量は、担体の製造方法および製造条件および乾燥条件（温度、時間、乾燥方法など）などによって調節することができ、０．１〜１０ｍｍｏｌ／ｇが好ましく、より好ましくは０．１〜１ｍｍｏｌ／ｇであり、さらに好ましくは０．１〜０．５ｍｍｏｌ／ｇである。乾燥後に残存する若干のヒドロキシ基による副反応を低減するために、担持に加わる反応性の高いシロキサン基は保存しながら、このヒドロキシ基を化学的に除去した担体を用いてもよい。
【００８０】
また、本発明は、前記メタロセン化合物を含む触媒組成物の存在下、オレフィン系単量体を重合するオレフィン系重合体の製造方法および前記製造方法から製造されるオレフィン系重合体を提供する。
【００８１】
前記重合反応は、１つの連続式スラリー重合反応器、ループスラリー反応器、気相反応器、または溶液反応器を用いて、１つのオレフィン単量体でホモ重合するか、または２種以上の単量体で共重合して進行させることができる。
【００８２】
前記オレフィン系単量体の重合は、約２５〜約５００℃の温度、および約１〜約１００ｋｇｆ／ｃｍ2で約１〜約２４時間反応させて行うことができる。具体的には、前記オレフィン系単量体の重合は、約２５〜約５００℃、好ましくは約２５〜約２００℃、より好ましくは約５０〜約１００℃の温度で行ってもよい。また、反応圧力は、約１〜約１００ｋｇｆ／ｃｍ2、好ましくは約１〜約５０ｋｇｆ／ｃｍ2、より好ましくは約５〜約４０ｋｇｆ／ｃｍ2で行ってもよい。
【００８３】
本発明により製造されるオレフィン系重合体において、前記オレフィン系単量体の具体例としては、エチレン、プロピレン、１−ブテン、１−ペンテン、４−メチル−１−ペンテン、１−ヘキセン、１−ヘプテン、１−オクテン、１−デセン、１−ウンデセン、１−ドデセン、１−テトラデセン、１−ヘキサデセン、１−エイコセンなどがあり、これらを２種以上混合して共重合した共重合体であってもよい。
【００８４】
前記オレフィン系重合体は、ポリエチレン重合体であってもよいが、これにのみ限定されるものではない。
【００８５】
前記オレフィン系重合体がエチレン／アルファオレフィン共重合体の場合において、前記共単量体のアルファオレフィンの含有量は特に制限されるわけではなく、オレフィン系重合体の用途、目的などに応じて適切に選択することができる。より具体的には、０超過９９モル％以下であってもよい。
【００８６】
前記製造されるオレフィン系重合体は、高い分子量を示すことができる。
【００８７】
本発明の一実施形態によれば、前記オレフィン系重合体の重量平均分子量（Ｍｗ）は、約２０，０００〜約３，０００，０００ｇ／ｍｏｌであってもよく、または約３０，０００〜約２，０００，０００ｇ／ｍｏｌであってもよい。特に、前記メタロセン化合物が担体に担持された形態の触媒組成物を用いてオレフィン系重合体を製造する場合、約５００，０００ｇ／ｍｏｌ以上、例えば、約５００，０００〜約３，０００，０００ｇ／ｍｏｌ、または約５００，０００〜約２，０００，０００ｇ／ｍｏｌの高分子量のオレフィン系重合体を製造することができる。
【００８８】
さらに、前記オレフィン系重合体の分子量分布（Ｍｗ／Ｍｎ）が約１．５〜約１５、好ましくは約２．０〜約１０であってもよい。
【００８９】
また、本発明の一実施形態によれば、前記オレフィン系重合体の密度は、約０．８５〜約０．９６ｇ／ｃｍ3であってもよく、好ましくは、約０．９０〜約０．９５ｇ／ｃｍ3であってもよい。
【００９０】
したがって、本発明に係るオレフィン系重合体は、超高分子量を示し、使用されるその用途に応じて多様に適用可能である。
【００９１】
以下、本発明の理解のために好ましい実施例を提示する。しかし、下記の実施例は本発明をより容易に理解するために提供させるものに過ぎず、これによって本発明の内容が限定されるものではない。
【００９２】
＜実施例＞
メタロセン化合物の製造
製造実施例１
【００９３】
【化１７】
0006272477.tif 000018
【００９４】
１−１）リガンド化合物の製造
２５０ｍＬのｆｌａｓｋに、５，８−ｄｉｍｅｔｈｙｌ−５，１０−ｄｉｈｙｄｒｏｉｎｄｅｎｏ［１，２−ｂ］ｉｎｄｏｌｅ２．１ｇ、９ｍｍｏｌを入れて、アルゴン雰囲気に置換した後、ＴＨＦ５０ｍｌに溶かして、ｎ−ＢｕＬｉ２．５Ｍ  ｈｅｘａｎｅ  ｓｏｌｕｔｉｏｎ３．９ｍｌ、９．７５ｍｍｏｌをｄｒｙ  ｉｃｅ／ａｃｅｔｏｎｅ  ｂａｔｈで滴加した。常温で一晩撹拌してｙｅｌｌｏｗ  ｓｌｕｒｒｙを得た。Ｈｅｘａｎｅ５０ｍｌをさらに投入した後、ｄｒｙ  ｉｃｅ／ａｃｅｔｏｎｅ  ｂａｔｈ下で（６−（ｔｅｒｔ−ｂｕｔｏｘｙ）ｈｅｘｙｌ）ｄｉｃｈｌｏｒｏ（ｍｅｔｈｙｌ）ｓｉｌａｎｅ１．３５ｇをｓｙｒｉｎｇｅで滴加した後、温度を常温に上げて一晩撹拌した。反応ｐｒｏｄｕｃｔを少量ｓａｍｐｌｉｎｇして１Ｈ−ＮＭＲで反応完了を確認した後、溶媒を真空乾燥した後、７０ｍｌのｔｏｌｕｅｎｅに溶かし、フィルターしてＬｉＣｌを除去した後、得られたろ液をそのままメタレーション反応に使用した。
【００９５】
1Ｈ  ＮＭＲ（５００ＭＨｚ，ＣＤＣｌ３）：−０．２４（３Ｈ，ｍ），０．３０〜１．４０（１０Ｈ，ｍ），１．１５（９Ｈ，ｄ），２．３３（６Ｈ，ｄ），３．１９（２Ｈ，ｍ），４．０５（６Ｈ，ｄ），４．００（２Ｈ，ｄ），６．９５〜７．７２（１４Ｈ，ｍ）。
【００９６】
１−２）メタロセン化合物の製造
前記１−１で合成したリガンド化合物のｔｏｌｕｅｎｅ  ｓｏｌｕｔｉｏｎにＭＴＢＥ２ｍＬを投入した後、２．５Ｍのｎ−ＢｕＬｉ  ｈｅｘａｎｅ  ｓｏｌｕｔｉｏｎ３．９ｍＬ（９．７５ｍｍｏｌ）をｄｒｙ  ｉｃｅ／ａｃｅｔｏｎｅ  ｂａｔｈで滴加して、常温で一晩撹拌した。他のｆｌａｓｋに、ＺｒＣｌ4（ＴＨＦ）2１．７ｇ（４．５ｍｍｏｌ）を準備し、ｔｏｌｕｅｎｅ１００ｍｌを入れてスラリーとして準備した。ＺｒＣｌ4（ＴＨＦ）2のｔｏｌｕｅｎｅ  ｓｌｕｒｒｙをｌｉｔｉａｔｉｏｎされたリガンドにｄｒｙ  ｉｃｅ／ａｃｅｔｏｎｅ  ｂａｔｈでｔｒａｎｓｆｅｒした。常温で一晩撹拌したし、ｖｉｏｌｅｔ  ｃｏｌｏｒに変化した。反応溶液をフィルターしてＬｉＣｌを除去後、得られたろ液を真空乾燥して、ｈｅｘａｎｅを入れてｓｏｎｉｃａｔｉｏｎした。スラリーをフィルターして、ｆｉｌｔｅｒｅｄ  ｓｏｌｉｄのｄａｒｋ  ｖｉｏｌｅｔのメタロセン化合物３．４４ｇ（ｙｉｅｌｄ９２．６ｍｏｌ％）を得た。
【００９７】
1Ｈ  ＮＭＲ（５００ＭＨｚ，ＣＤＣｌ３）：１．２０（９Ｈ，ｄ），１．７４（３Ｈ，ｄ），１．５０〜２．３６（１０Ｈ，ｍ），２．５４（６Ｈ，ｄ），３．４０（２Ｈ，ｍ），３．８８（６Ｈ，ｄ），６．４８〜７．９０（１４Ｈ，ｍ）。
【００９８】
製造実施例２
【００９９】
【化１８】
0006272477.tif 000019
【０１００】
２−１）リガンド化合物の製造
２５０ｍＬのｆｌａｓｋに、５−ｍｅｔｈｙｌ−５，１０−ｄｉｈｙｄｒｏｉｎｄｅｎｏ［１，２−ｂ］ｉｎｄｏｌｅ２．６３ｇ（１２ｍｍｏｌ）を入れて、ＴＨＦ５０ｍＬに溶かした後、２．５Ｍのｎ−ＢｕＬｉ  ｈｅｘａｎｅ  ｓｏｌｕｔｉｏｎ６ｍＬをｄｒｙ  ｉｃｅ／ａｃｅｔｏｎｅ  ｂａｔｈで滴加して、常温で一晩撹拌した。他の２５０ｍＬのｆｌａｓｋに、（６−（ｔｅｒｔ−ｂｕｔｏｘｙ）ｈｅｘｙｌ）ｄｉｃｈｌｏｒｏ（ｍｅｔｈｙｌ）ｓｉｌａｎｅ１．６２ｇ（６ｍｍｏｌ）をｈｅｘａｎｅ１００ｍＬに溶かして準備した後、ｄｒｙ  ｉｃｅ／ａｃｅｔｏｎｅ  ｂａｔｈ下で５−ｍｅｔｈｙｌ−５，１０−ｄｉｈｙｄｒｏｉｎｄｅｎｏ［１，２−ｂ］ｉｎｄｏｌｅのｌｉｔｈｉａｔｅｄ  ｓｏｌｕｔｉｏｎにゆっくり滴加して、常温で一晩撹拌した。反応後、ｅｔｈｅｒ／ｗａｔｅｒで抽出して有機層の残留水分をＭｇＳＯ4で除去後、真空乾燥して、リガンド化合物３．８２ｇ（６ｍｍｏｌ）を得ており、これを１Ｈ−ＮＭＲで確認した。
【０１０１】
1Ｈ  ＮＭＲ（５００ＭＨｚ，ＣＤＣｌ３）：−０．３３（３Ｈ，ｍ），０．８６〜１．５３（１０Ｈ，ｍ），１．１６（９Ｈ，ｄ），３．１８（２Ｈ，ｍ），４．０７（３Ｈ，ｄ），４．１２（３Ｈ，ｄ），４．１７（１Ｈ，ｄ），４．２５（１Ｈ，ｄ），６．９５〜７．９２（１６Ｈ，ｍ）。
【０１０２】
２−２）メタロセン化合物の製造
前記２−１で合成したリガンド化合物３．８２ｇ（６ｍｍｏｌ）をｔｏｌｕｅｎｅ１００ｍＬとＭＴＢＥ５ｍＬに溶かした後、２．５Ｍのｎ−ＢｕＬｉ  ｈｅｘａｎｅ  ｓｏｌｕｔｉｏｎ５．６ｍＬ（１４ｍｍｏｌ）をｄｒｙ  ｉｃｅ／ａｃｅｔｏｎｅ  ｂａｔｈで滴加して、常温で一晩撹拌した。他のｆｌａｓｋに、ＺｒＣｌ4（ＴＨＦ）2２．２６ｇ（６ｍｍｏｌ）を準備し、ｔｏｌｕｅｎｅ１００ｍｌを入れてスラリーとして準備した。ＺｒＣｌ4（ＴＨＦ）2のｔｏｌｕｅｎｅ  ｓｌｕｒｒｙをｌｉｔｉａｔｉｏｎされたリガンドにｄｒｙ  ｉｃｅ／ａｃｅｔｏｎｅ  ｂａｔｈでｔｒａｎｓｆｅｒした。常温で一晩撹拌し、ｖｉｏｌｅｔ  ｃｏｌｏｒに変化した。反応溶液をフィルターしてＬｉＣｌを除去後、得られたろ液を真空乾燥して、ｈｅｘａｎｅを入れてｓｏｎｉｃａｔｉｏｎした。スラリーをフィルターして、ｆｉｌｔｅｒｅｄ  ｓｏｌｉｄのｄａｒｋ  ｖｉｏｌｅｔのメタロセン化合物３．４０ｇ（ｙｉｅｌｄ７１．１ｍｏｌ％）を得た。
【０１０３】
1Ｈ  ＮＭＲ（５００ＭＨｚ，ＣＤＣｌ３）：１．７４（３Ｈ，ｄ），０．８５〜２．３３（１０Ｈ，ｍ），１．２９（９Ｈ，ｄ），３．８７（３Ｈ，ｓ），３．９２（３Ｈ，ｓ），３．３６（２Ｈ，ｍ），６．４８〜８．１０（１６Ｈ，ｍ）。
【０１０４】
製造実施例３
【０１０５】
【化１９】
0006272477.tif 000020
【０１０６】
３−１）リガンド化合物の製造
８−ｍｅｔｈｙｌ−５−（ｔｒｉｍｅｔｈｙｌｓｉｌｙｌ）−５，１０−ｄｉｈｙｄｒｏｉｎｄｅｎｏ［１，２−ｂ］ｉｎｄｏｌｅ２０ｍｍｏｌをＤｉｅｔｈｙｌ−ｅｔｈｅｒ６０ｍｌに溶かして、２．５Ｍのｎ−ＢｕＬｉ  ｈｅｘａｎｅ  ｓｏｌｕｔｉｏｎ９．５ｍｌをｄｒｙ  ｉｃｅ／ａｃｅｔｏｎｅ  ｂａｔｈで滴加して、常温でｏｖｅｒｎｉｇｈｔ撹拌した。このＲｅｄｄｉｓｈ  ｏｒａｎｇｅ  ｃｏｌｏｒのｓｏｌｕｔｉｏｎを（６−（ｔｅｒｔ−ｂｕｔｏｘｙ）ｈｅｘｙｌ）ｄｉｃｈｌｏｒｏ（ｍｅｔｈｙｌ）ｓｉｌａｎｅ３．０ｇのｈｅｘａｎｅ６０ｍｌのｓｏｌｕｔｉｏｎにｄｒｙ  ｉｃｅ／ａｃｅｔｏｎｅ  ｂａｔｈで滴加して、常温でｏｖｅｒｎｉｇｈｔ撹拌した後、ｆｉｌｔｅｒしてＬｉＣｌを除去した後、ｆｉｌｔｒａｔｅを乾燥後、ｖｉｏｌｅｔ  ｏｉｌ７．７８ｇ（１０ｍｍｏｌ）を得た。
【０１０７】
1Ｈ  ＮＭＲ（５００ＭＨｚ，Ｃ６Ｄ６）：−０．０４（３Ｈ，ｍ），０．４６〜１．６０（１０Ｈ，ｍ），０．５０（１８Ｈ，ｍ），１．１１（９Ｈ，ｍ），２．３２（６Ｈ，ｍ，），３．１４（２Ｈ，ｍ），４．２９（２Ｈ，ｑ），６．９０〜７．９０（１４Ｈ，ｍ）。
【０１０８】
３−２）メタロセン化合物の製造
前記３−１で合成したリガンド化合物７．７８ｇ（１０ｍｍｏｌ）をｔｏｌｕｅｎｅ１００ｍＬとＭＴＢＥ２．５ｍＬに溶かした後、２．５Ｍのｎ−ＢｕＬｉ  ｈｅｘａｎｅ  ｓｏｌｕｔｉｏｎ９ｍＬ（２２．５ｍｍｏｌ）をｄｒｙ  ｉｃｅ／ａｃｅｔｏｎｅ  ｂａｔｈで滴加して、常温で一晩撹拌した。他のｆｌａｓｋに、ＺｒＣｌ4（ＴＨＦ）2３．９ｇを準備し、ｔｏｌｕｅｎｅ８０ｍｌを入れてスラリーとして準備した。ＺｒＣｌ4（ＴＨＦ）2のｔｏｌｕｅｎｅ  ｓｌｕｒｒｙをｌｉｔｉａｔｉｏｎされたリガンドにｄｒｙ  ｉｃｅ／ａｃｅｔｏｎｅ  ｂａｔｈでｔｒａｎｓｆｅｒした。常温で一晩撹拌し、ｖｉｏｌｅｔ  ｃｏｌｏｒに変化した。真空乾燥して溶媒を１５０ｍｌ除去した後、ｈｅｘａｎｅ１００ｍｌを入れて再結晶して、ＬｉＣｌが含まれたまま、メタロセン化合物７．９３ｇ（ｙｉｅｌｄ７５．２ｍｏｌ％）を得た。
【０１０９】
1Ｈ  ＮＭＲ（５００ＭＨｚ，Ｃ６Ｄ６）：０．５１（１８Ｈ，ｍ），１．１５（９Ｈ，ｍ），１．６４（３Ｈ，ｍ），０．８０〜２．４０（１０Ｈ，ｍ），２．５７（６Ｈ，ｍ），３．３３（２Ｈ，ｍ），６．５０〜８．２０（１４Ｈ，ｍ）。
【０１１０】
製造実施例４
【０１１１】
【化２０】
0006272477.tif 000021
【０１１２】
４−１）リガンド化合物の製造
２５０ｍＬのｆｌａｓｋに、８−ｍｅｔｈｙｌ−５−（（ｔｒｉｍｅｔｈｙｌｓｉｌｙｌ）ｍｅｔｈｙｌ）−５，１０−ｄｉｈｙｄｒｏｉｎｄｅｎｏ［１，２−ｂ］ｉｎｄｏｌｅ６．１ｇ（２０ｍｍｏｌ）を入れて、ＴＨＦ７０ｍＬに溶かした後、２．５Ｍのｎ−ＢｕＬｉ  ｈｅｘａｎｅ  ｓｏｌｕｔｉｏｎ９ｍＬをｄｒｙ  ｉｃｅ／ａｃｅｔｏｎｅ  ｂａｔｈで滴加して、常温で一晩撹拌した。他の２５０ｍＬのｆｌａｓｋに、（６−（ｔｅｒｔ−ｂｕｔｏｘｙ）ｈｅｘｙｌ）ｄｉｃｈｌｏｒｏ（ｍｅｔｈｙｌ）ｓｉｌａｎｅ３．０ｇをｈｅｘａｎｅ１００ｍＬに溶かして準備した後、ｄｒｙ  ｉｃｅ／ａｃｅｔｏｎｅ  ｂａｔｈ下で８−ｍｅｔｈｙｌ−５−（（ｔｒｉｍｅｔｈｙｌｓｉｌｙｌ）ｍｅｔｈｙｌ）−５，１０−ｄｉｈｙｄｒｏｉｎｄｅｎｏ［１，２−ｂ］ｉｎｄｏｌｅのｌｉｔｈｉａｔｅｄ  ｓｏｌｕｔｉｏｎにゆっくり滴加して、常温で一晩撹拌した。反応後、ｅｔｈｅｒ／ｗａｔｅｒで抽出して有機層の残留水分をＭｇＳＯ4で除去後、真空乾燥して、リガンド化合物７．９３ｇ（９．８ｍｍｏｌ）を得ており、これを１Ｈ−ＮＭＲで確認した。
【０１１３】
1Ｈ  ＮＭＲ（５００ＭＨｚ，Ｃ６Ｄ６）：−０．０８（１８Ｈ，ｍ），−０．０４（３Ｈ，ｍ），０．４０〜１．６０（１０Ｈ，ｍ），１．１２（９Ｈ，ｍ），２．３３（６Ｈ，ｍ，），３．１７（２Ｈ，ｍ），３．７９（４Ｈ，ｍ），４．３５（２Ｈ，ｍ），６．９０〜７．８２（１４Ｈ，ｍ）。
【０１１４】
４−２）メタロセン化合物の製造
前記４−１で合成したリガンド化合物７．９３ｇ（９．８ｍｍｏｌ）をｔｏｌｕｅｎｅ１００ｍＬとＭＴＢＥ２．５ｍＬに溶かした後、２．５Ｍのｎ−ＢｕＬｉ  ｈｅｘａｎｅ  ｓｏｌｕｔｉｏｎ８．６ｍＬ（２１．５ｍｍｏｌ）をｄｒｙ  ｉｃｅ／ａｃｅｔｏｎｅ  ｂａｔｈで滴加して、常温で一晩撹拌した。他のｆｌａｓｋに、ＺｒＣｌ4（ＴＨＦ）2３．９ｇを準備し、ｔｏｌｕｅｎｅ８０ｍｌを入れてスラリーとして準備した。ＺｒＣｌ4（ＴＨＦ）2のｔｏｌｕｅｎｅ  ｓｌｕｒｒｙをｌｉｔｉａｔｉｏｎされたリガンドにｄｒｙ  ｉｃｅ／ａｃｅｔｏｎｅ  ｂａｔｈでｔｒａｎｓｆｅｒした。常温で一晩撹拌し、ｖｉｏｌｅｔ  ｃｏｌｏｒに変化した。真空乾燥して溶媒を除去した後、ｈｅｘａｎｅ１５０ｍｌを入れて溶かした後、フィルターしてＬｉＣｌを除去した。ろ液を真空乾燥して、メタロセン化合物８．２７ｇ（ｙｉｅｌｄ８７．０ｍｏｌ％）を得た。
【０１１５】
1Ｈ  ＮＭＲ（５００ＭＨｚ，Ｃ６Ｄ６）：０．１１（１８Ｈ，ｍ），１．２２（９Ｈ，ｍ），１．８０（３Ｈ，ｍ），０．８０〜２．４０（１０Ｈ，ｍ），２．６０（６Ｈ，ｍ），３．４６（２Ｈ，ｍ），３．９２（４Ｈ，ｍ），６．５０〜８．００（１４Ｈ，ｍ）。
【０１１６】
製造実施例５
【０１１７】
【化２１】
0006272477.tif 000022
【０１１８】
５−１）リガンド化合物の製造
２５０ｍＬのｆｌａｓｋに、５−ｐｈｅｎｙｌ−５，１０−ｄｉｈｙｄｒｏｉｎｄｅｎｏ［１，２−ｂ］ｉｎｄｏｌｅ４．２ｇ（１５ｍｍｏｌ）を入れて、ＴＨＦ５０ｍＬに溶かした後、２．５Ｍのｎ−ＢｕＬｉ  ｈｅｘａｎｅ  ｓｏｌｕｔｉｏｎ７．２ｍＬをｄｒｙ  ｉｃｅ／ａｃｅｔｏｎｅ  ｂａｔｈで滴加して、常温で一晩撹拌した。他の２５０ｍＬのｆｌａｓｋに、（６−（ｔｅｒｔ−ｂｕｔｏｘｙ）ｈｅｘｙｌ）ｄｉｃｈｌｏｒｏ（ｍｅｔｈｙｌ）ｓｉｌａｎｅ２．０３ｇ（７．５ｍｍｏｌ）をｈｅｘａｎｅ１００ｍＬに溶かして、ｄｒｙ  ｉｃｅ／ａｃｅｔｏｎｅ  ｂａｔｈ下でｌｉｔｈｉａｔｉｏｎされた５−ｐｈｅｎｙｌ−５，１０−ｄｉｈｙｄｒｏｉｎｄｅｎｏ［１，２−ｂ］ｉｎｄｏｌｅにゆっくりｔｒａｎｓｆｅｒして、常温で一晩撹拌した。反応後、ｅｔｈｅｒ／ｗａｔｅｒで抽出（ｅｘｔｒａｃｔｉｏｎ）して有機層の残留水分をＭｇＳＯ4で除去後、リガンド化合物５．７ｇ（７．５ｍｍｏｌ）を得ており、これを１Ｈ−ＮＭＲで確認した。
【０１１９】
1Ｈ  ＮＭＲ（５００ＭＨｚ，ＣＤＣｌ３）：−０．３２〜−０．２２（３Ｈ，ｄ），０．８２〜１．８５（１０Ｈ，ｍ），１．１６（９Ｈ，ｄ），３．１６（２Ｈ，ｍ），４．３２（１Ｈ，ｄ），４．４３（１Ｈ，ｄ），７．０５〜７．７１（２６Ｈ，ｍ）。
【０１２０】
５−２）メタロセン化合物の製造
前記５−１で合成したリガンド化合物５．７ｇ（７．５ｍｍｏｌ）をｔｏｌｕｅｎｅ１００ｍＬとＭＴＢＥ５ｍＬに溶かした後、２．５Ｍのｎ−ＢｕＬｉ  ｈｅｘａｎｅ  ｓｏｌｕｔｉｏｎ６．６ｍＬ（１６．５ｍｍｏｌ）をｄｒｙ  ｉｃｅ／ａｃｅｔｏｎｅ  ｂａｔｈで滴加して、常温で一晩撹拌した。他のｆｌａｓｋに、ＺｒＣｌ4（ＴＨＦ）2２．８３ｇ（７．５ｍｍｏｌ）を準備し、ｔｏｌｕｅｎｅ１００ｍｌを入れてスラリーとして準備した。ＺｒＣｌ4（ＴＨＦ）2のｔｏｌｕｅｎｅ  ｓｌｕｒｒｙをｌｉｔｉａｔｉｏｎされたリガンドにｄｒｙ  ｉｃｅ／ａｃｅｔｏｎｅ  ｂａｔｈでｔｒａｎｓｆｅｒした。常温で一晩撹拌し、ｖｉｏｌｅｔ  ｃｏｌｏｒに変化した。反応溶液をフィルターしてＬｉＣｌを除去後、得られたろ液を真空乾燥して、ｈｅｘａｎｅを入れてｓｏｎｉｃａｔｉｏｎした。スラリーをフィルターして、ｆｉｌｔｅｒｅｄ  ｓｏｌｉｄのｄａｒｋ  ｖｉｏｌｅｔのメタロセン化合物４．０ｇ（ｙｉｅｌｄ５７．６ｍｏｌ％）を得た。
【０１２１】
1Ｈ  ＮＭＲ（５００ＭＨｚ，ＣＤＣｌ3）：１．８（３Ｈ，ｄ），０．８４〜２．３３（１０Ｈ，ｍ），１．１８（９Ｈ，ｍ），３．３８（２Ｈ，ｍ），６．５２〜８．２０（２６Ｈ，ｍ）。
【０１２２】
＜担持触媒の製造実施例＞
製造実施例６
シリカ（Ｇｒａｃｅ  Ｄａｖｉｓｏｎ社製造ＳＹＬＯＰＯＬ９４８）を４００℃の温度で１２時間真空を加えた状態で脱水して、シリカ担体を準備した。
【０１２３】
室温のガラス反応器にトルエン溶液１００ｍＬを入れて、前記準備されたシリカ担体１０ｇを投入した後、反応器の温度を４０℃に上げながら撹拌した。シリカを十分に分散させた後、１０ｗｔ％メチルアルミノキサン（ＭＡＯ）／トルエン溶液６０．６ｍＬを投入し、８０℃に温度を上げた後、２００ｒｐｍで１６時間撹拌した。以降、温度を再び４０℃に下げた後、十分な量のトルエンで洗浄して、反応しないアルミニウム化合物を除去した。再び１００ｍＬのトルエンを満たし、前記製造実施例１で製造したメタロセン化合物０．５ｍｍｏｌを投入して２時間撹拌した。反応が終わった後撹拌を止めて、トルエン層を分離して除去後、４０℃で減圧して残っているトルエンを除去して、担持触媒を製造した。
【０１２４】
製造実施例７
前記製造実施例２で製造したメタロセン化合物０．５ｍｍｏｌを用いたことを除いては、前記製造実施例６と同様の方法で担持触媒を製造した。
【０１２５】
製造比較例１
韓国登録特許第０６９０３４５号の実施例６に記載されたところに従って製造した（ｔｅｒｔ−Ｂｕ−Ｏ−（ＣＨ2）6）（ＣＨ3）Ｓｉ（Ｃ5（ＣＨ3）4）（ＮＣＭｅ3）ＴｉＣｌ2を０．５ｍｍｏｌ用いたことを除いては、前記製造実施例６と同様の方法で担持触媒を製造した。
【０１２６】
製造比較例２
韓国登録特許第１１５４５０７号の製造例１に記載されたところに従って製造した（ｔｅｒｔ−Ｂｕ−Ｏ−（ＣＨ2）6）ＭｅＳｉ（９−Ｃ13Ｈ9）2ＺｒＣｌ2を０．５ｍｍｏｌ用いたことを除いては、前記製造実施例６と同様の方法で担持触媒を製造した。
【０１２７】
＜溶液重合の実施例＞
エチレンの重合
実施例１
３００ｍＬ容量のＡｎｄｒｅｗ  ｂｏｔｔｌｅを準備してｉｍｐｅｌｌｅｒ  ｐａｒｔと組立てた後、ｇｌｏｖｅ  ｂｏｘ内で内部をアルゴンに置換した。Ａｎｄｒｅｗ  ｂｏｔｔｌｅに１８０ｍＬのｔｏｌｕｅｎｅを入れて、１０ｍＬのＭＡＯ（１０ｗｔ％  ｉｎ  ｔｏｌｕｅｎｅ）溶液を加えた。別途に準備した１００ｍＬのｆｌａｓｋに、前記製造実施例１のメタロセン化合物触媒２０μｍｏｌを入れて、２０ｍＬのｔｏｌｕｅｎｅに溶解して、５ｍＬ（５μｍｏｌ）の触媒溶液を取ってＡｎｄｒｅｗ  ｂｏｔｔｌｅに注入した後、５分間撹拌した。Ａｎｄｒｅｗ  ｂｏｔｔｌｅを９０℃に加熱されたｏｉｌ  ｂａｔｈに浸漬したまま、ｍｅｃｈａｎｉｃａｌ  ｓｔｉｒｒｅｒにｂｏｔｔｌｅの上部を固定させた後、反応液が９０℃に到達するまで５分間撹拌した。Ｂｏｔｔｌｅの内部をエチレンガスで３回パージ（ｐｕｒｇｅ）した後、エチレンバルブ（ｖａｌｖｅ）を開けて、５０ｐｓｉｇまでゆっくり加圧した。消費されたエチレンだけ持続的にエチレンが供給されて圧力が維持されるようにしながら、ｍｅｃｈａｎｉｃａｌ  ｓｔｉｒｒｅｒを稼働させて、５００ｒｐｍで３０分間反応させた。反応終了後、エチレンバルブを閉じて撹拌を中止させた後、反応器内の圧力をゆっくりｖｅｎｔさせた。そして、反応器の蓋を分解して、反応物を４００ｍＬのエタノール／ＨＣｌ水溶液混合液に注ぎ込んで、２時間撹拌した後、フィルターして得られた高分子を、真空オーブンにて６５℃下で２０時間乾燥させた。得られた高分子の重量を測定してこれから触媒の活性を算出し、追加的な分析に使用した。
【０１２８】
実施例２〜５
それぞれ製造実施例２〜５のメタロセン化合物触媒を用いたことを除いては、前記実施例１と同様の方法でエチレンの重合を実施し、得られた高分子を分析した。
【０１２９】
エチレン−１−ヘキセンの共重合
実施例６
３００ｍＬ容量のＡｎｄｒｅｗ  ｂｏｔｔｌｅを準備してｉｍｐｅｌｌｅｒ  ｐａｒｔと組立てた後、ｇｌｏｖｅ  ｂｏｘ内で内部をアルゴンに置換した。Ａｎｄｒｅｗ  ｂｏｔｔｌｅに１８０ｍＬのｔｏｌｕｅｎｅを入れて、１０ｍＬのＭＡＯ（１０ｗｔ％  ｉｎ  ｔｏｌｕｅｎｅ）溶液を加えた。別途に準備した１００ｍＬのｆｌａｓｋに、前記製造実施例１のメタロセン化合物触媒２０μｍｏｌを入れて、２０ｍＬのｔｏｌｕｅｎｅに溶解して、５ｍＬ（５μｍｏｌ）の触媒溶液を取ってＡｎｄｒｅｗ  ｂｏｔｔｌｅに注入した後、５分間撹拌した。Ａｎｄｒｅｗ  ｂｏｔｔｌｅを９０℃に加熱されたｏｉｌ  ｂａｔｈに浸漬したまま、ｍｅｃｈａｎｉｃａｌ  ｓｔｉｒｒｅｒにｂｏｔｔｌｅの上部を固定させた後、反応液が９０℃に到達するまで５分間撹拌した。撹拌を止めた後に、アルゴン雰囲気下で１−ヘキセン５ｍＬを注入した後、ｂｏｔｔｌｅの内部をエチレンガスで３回パージした後、エチレンバルブ（ｖａｌｖｅ）を開けて、５０ｐｓｉｇまでゆっくり加圧した。消費されたエチレンだけ持続的にエチレンが供給されて圧力が維持されるようにしながら、ｍｅｃｈａｎｉｃａｌ  ｓｔｉｒｒｅｒを稼働させて、５００ｒｐｍで３０分間反応させた。反応終了後、エチレンバルブを閉じて撹拌を中止させた後、反応器内の圧力をゆっくりｖｅｎｔさせた。そして、反応器の蓋を分解して、反応物を４００ｍＬのエタノール／ＨＣｌ水溶液混合液に注ぎ込んで、２時間撹拌した後、フィルターして得られた高分子を、真空オーブンにて６５℃下で２０時間乾燥させた。得られた高分子の重量を測定してこれから触媒の活性を算出し、追加的な分析に使用した。
【０１３０】
実施例７〜１０
それぞれ製造実施例２〜５のメタロセン化合物触媒を用いたことを除いては、前記実施例６と同様の方法でエチレン−１−ヘキセンの共重合を実施し、得られた高分子を分析した。
【０１３１】
前記実施例１〜１０の触媒活性、得られた高分子の分子量および分布を下記表１に示した。
【０１３２】
【表１】
0006272477.tif 000023
【０１３３】
＜担持触媒重合の実施例＞
実施例１１
製造実施例６で製造した担持触媒３０ｍｇをドライボックスで定量して５０ｍｌのガラス瓶にそれぞれ入れた後、ゴム隔膜で密封してドライボックスから取り出し、注入する触媒を準備した。重合は、機械式撹拌機が装着された、温度調節が可能でかつ、高圧で用いられる２Ｌの金属合金反応器で行った。
【０１３４】
この反応器に１．０ｍｍｏｌのトリエチルアルミニウム（ｔｒｉｅｔｈｙｌａｌｕｍｉｎｕｍ）の入ったヘキサン１．２Ｌを注入し、前記準備した担持触媒を反応器に空気接触なしに投入した後、８０℃で気体エチレン単量体を４０ｂａｒの圧力で加え続けながら１時間重合した。重合の終了は、まず撹拌を止めた後、エチレンを排気させて除去することにより完了させた。これから得られた重合体は、重合溶媒をろ過させて大部分を除去した後、８０℃の真空オーブンにて１２時間乾燥させた。
【０１３５】
実施例１２
製造実施例７で製造した担持触媒を用いたことを除いては、前記実施例１１と同様の方法で重合を実施した。
【０１３６】
比較例１
製造比較例１で製造した担持触媒を用いたことを除いては、前記実施例１１と同様の方法で重合を実施した。
【０１３７】
比較例２
製造比較例２で製造した担持触媒を用いたことを除いては、前記実施例１１と同様の方法で重合を実施した。
【０１３８】
前記実施例１１〜１２および比較例１〜２の触媒活性、得られた高分子の分子量および分布を下記表２に示した。
【０１３９】
【表２】
0006272477.tif 000024